(57)【要約】【課題】化学薬品を使用することなく、安価かつ安全にケラチンタンパク質を樹脂化する方法を提供する。【解決手段】化学薬品で処理されていない羽毛、羊毛、毛髪又は獣毛を繊維長が５００μｍ以下になるまで機械力によって粉砕して粉末にし、前記粉末に蒸留水を粉末と蒸留水との混合物１００質量％に対して０〜３０質量％の範囲になるように添加し均一に混合し、この混合物を熱圧成形した後、乾燥してケラチン由来のバイオプラスチック成形体を製造する。熱圧成形を６．０Ｐａ以下の真空中でパルス通電焼結装置を用いて少なくとも２０ＭＰａの圧力下、１２０〜１４０℃の範囲の温度で行うか、又は大気雰囲気下ホットプレスを用いて少なくとも１０〜３０ＭＰａの圧力下、１３０〜１６０℃の範囲の温度で行う。【選択図】図１
2015160850.tif 000002
【特許請求の範囲】
【請求項１】
化学薬品で処理されていない羽毛、羊毛、毛髪又は獣毛を繊維長が５００μｍ以下になるまで機械力によって粉砕して粉末にし、前記粉末に蒸留水を粉末と蒸留水との混合物１００質量％に対して０〜３０質量％の範囲になるように添加し均一に混合し、この混合物を６．０Ｐａ以下の真空中でパルス通電焼結装置を用いて少なくとも２０ＭＰａの圧力下、１２０〜１４０℃の範囲の温度で熱圧成形した後、乾燥してケラチン由来のバイオプラスチック成形体を製造する方法。
【請求項２】
化学薬品で処理されていない羽毛、羊毛、毛髪又は獣毛を繊維長が１２５μｍ以下になるまで機械力によって粉砕して粉末にし、前記粉末に蒸留水を粉末と蒸留水との混合物１００質量％に対して４０〜５０質量％の範囲になるように添加し均一に混合し、この混合物を大気雰囲気下ホットプレスを用いて１０〜３０ＭＰａの圧力下、１３０〜１６０℃の範囲の温度で熱圧成形した後、乾燥してケラチン由来のバイオプラスチック成形体を製造する方法。
【請求項３】
前記羽毛、羊毛、毛髪又は獣毛をボールミル又はジェットミルにより粉末にする請求項１又は２記載の製造方法。
【請求項４】
羽毛、羊毛、毛髪又は獣毛から製造されたバイオプラスチック成形体であって、成形体表面におけるビッカース硬度が２０〜４０ＨＶの範囲にあるバイオプラスチック成形体。
【発明の詳細な説明】
【技術分野】
【０００１】
本発明は、羽毛、羊毛等のケラチンタンパク質を化学薬品を使用することなく樹脂化するケラチン由来のバイオプラスチック成形体の製造方法に関する。本明細書で「バイオプラスチック」とは、石油でなく有機物から作られたプラスチックをいう。
【背景技術】
【０００２】
ニワトリの食肉生産過程で廃棄されるニワトリの羽毛を有効活用するために、ニワトリの羽毛をアクリル酸メチルなどの化学薬品で処理してバイオプラスチックを作り出す（樹脂化する）ことに成功した記事が紹介されている（例えば、非特許文献１）。
【０００３】
またシルクフィブロインに代わる安価なタンパク質として従来から廃棄物として焼却処分されてきたニワトリの羽毛由来のケラチンをパルス通電焼結装置を用いて樹脂化する試みがなされている（例えば非特許文献２参照。）。この方法では、出発原料として中国産水鳥由来の羽毛をアルカリにより加水分解した非結晶性の羽毛由来ケラチン粉末を用いて、このケラチン粉末１００質量％に対して０〜５質量％の蒸留水を加えて混合したものを黒鉛ジグに充填し、パルス通電焼結装置で６．０Ｐａ以下の真空中、２０ＭＰａの加圧下で３５３〜４４３Ｋ（８０〜１７０℃）の温度で０〜０．３ｋｓ（０〜５分）の時間保持した後、直ちに冷却することにより成形体を作製している。
【０００４】
一方、羽毛を予め薬品処理しない方法として、粒径４０μｍ以下、好ましくは２０μｍ以下の羽毛の微粉末を出発原料として用い、所定量の水を混合してホットプレスすることにより曲げ強度などの優れた成形体を形成する方法が開示されている（例えば、特許文献１参照。）。この方法では、羽毛に対して３０〜５０質量％の水又はアルコール水溶液を混合したスラリー状混合物を８０ｋｇ／ｃｍ２（８ＭＰａ）、好ましくは９０〜１２０ｋｇ／ｃｍ２（９〜１２ＭＰａ）の圧力で９５℃以上、好ましくは１０５℃以下の温度でホットプレス成形することにより含水量５〜９質量％の成形体を得ている。上記方法では上記スラリー中に尿素のような変性剤、アルデヒドのような架橋剤を加えることもできる。上記方法では、羽毛粉末に水分を加えてホットプレス成形することにより、水が可塑剤及び結合剤として作用して組成物が溶融化し一体化すると考えられている。
【先行技術文献】
【特許文献】
【０００５】
【特許文献１】特許第２８４４４３１号公報（段落［０００５］〜[０００９]、[００１２]〜[００３６]）
【非特許文献】
【０００６】
【非特許文献１】Yiqi Yang "Tough plastic film made from waste chicken feathers" 第241回「National Meeting & Exposition of the American Chemical Society」2011年4月5日, http://gigazine.net/news/20110405●plastic●made●from●chicken●feathers/（●はアンダーバーである。）
【非特許文献２】河原豊他「ケラチンタンパク質が樹脂化した成形体の作製」Fiber Preprint, Japan, Vol.66 (2011), No. 1 (Annual Meeting)
【発明の概要】
【発明が解決しようとする課題】
【０００７】
上記非特許文献１に示される方法は、アクリル系のモノマー（アクリル酸メチル）を使用したタンパク質の改変技術であり、樹脂化するためにはモノマーを重合する工程を要し、製造コストの面で不利であるとともに、有機溶媒に起因して安全性などの課題があった。また上記非特許文献２に示される方法も出発原料として、加水分解した非結晶性の羽毛由来ケラチン粉末を用いているため、十分な樹脂化を行うことができなかった。これは、製造工程途中で中和して噴霧する時に塩が混入するためと考えられる。更に上記特許文献１に示される方法では、羽毛に対して３０〜５０質量％の水を混合してスラリー状の混合物にするため、水の添加量が多過ぎ、ホットプレスにより過剰の液体を流出させる必要があった。また９５〜１０５℃の温度でプレスするため、水熱反応が生じにくく、そのために水の代わりにアルコール水溶液を用いるか、或いは変性剤、架橋剤を併用しないと樹脂化しにくい不具合があった。上記特許文献１に示される方法では、羽毛の粒径を４０μｍ以下の微粉末にするときに粉末同士がだんご状になってしまう不具合があった。
【０００８】
本発明の目的は、化学薬品を使用することなく、安価かつ安全にケラチン由来のバイオプラスチック成形体を製造する方法を提供することにある。
【課題を解決するための手段】
【０００９】
本発明の第１の観点は、化学薬品で処理されていない羽毛、羊毛、毛髪又は獣毛を繊維長が５００μｍ以下になるまで機械力によって粉砕して粉末にし、前記粉末に蒸留水を粉末と蒸留水との混合物１００質量％に対して０〜３０質量％の範囲になるように添加し均一に混合し、この混合物を６．０Ｐａ以下の真空中でパルス通電焼結装置を用いて少なくとも２０ＭＰａの圧力下、１２０〜１４０℃の範囲の温度で熱圧成形した後、乾燥してケラチン由来のバイオプラスチック成形体を製造する方法である。
【００１０】
本発明の第２の観点は、化学薬品で処理されていない羽毛、羊毛、毛髪又は獣毛を繊維長が１２５μｍ未満になるまで機械力によって粉砕して粉末にし、前記粉末に蒸留水を粉末と蒸留水との混合物１００質量％に対して４０〜５０質量％の範囲になるように添加し均一に混合し、この混合物を大気雰囲気下ホットプレスを用いて１０〜３０ＭＰａの圧力下、１３０〜１６０℃の範囲の温度で熱圧成形した後、乾燥してケラチン由来のバイオプラスチック成形体を製造である。
【００１１】
本発明の第３の観点は、第１又は第２の観点に基づく発明であって、前記羽毛、羊毛、毛髪又は獣毛をボールミル又はジェットミルにより粉末にする製造方法である。
【００１２】
本発明の第４の観点は、羽毛、羊毛、毛髪又は獣毛から製造されたバイオプラスチック成形体であって、成形体表面におけるビッカース硬度が２０〜４０ＨＶの範囲にあるケラチン由来のバイオプラスチック成形体である。
【発明の効果】
【００１３】
本発明の第１の観点の製造方法では、樹脂化するための化学薬品を必要とせず、環境を汚染しない。即ち、安価かつ安全にケラチン由来のバイオプラスチック成形体を得ることができる。また蒸留水を粉末と蒸留水との混合物１００質量％に対して０〜３０質量％の範囲になるように粉末に添加し均一に混合するため、特許文献１の発明より水の添加量を少なくして、水熱反応が可能になるとともに、過剰の水分を除去する必要がない。また繊維長が５００μｍ以下になるまで、より好ましくは１００μｍ以下になるまで機械力によって粉砕して粉末にするため、粉末が微粉にならず、粉末化するときに粉末がだんご状にならない利点がある。パルス通電焼結装置で混合物を最初に真空下に置くことで成形品の構造の均一化の効果を奏する。またパルス通電焼結装置の所定の熱圧条件により、装置内に水熱反応が生じ、羽毛、羊毛、毛髪又は獣毛のケラチンを構成するアミノ酸残基をラジカル化させることにより、特別に架橋剤を使用することなく、水が架橋剤の役目をして、複数の分子鎖間に３次元的に架橋結合を形成させる。この結果、ケラチンが高分子量化して樹脂化することができる。
【００１４】
本発明の第２の観点の製造方法では、特許文献１のように羽毛、羊毛、毛髪又は獣毛を粒径が４０μｍ以下に微粉砕せずに、繊維長１２５μｍまでの粗粉砕の状態でホットプレスを行うため、ホットプレスの上述した所定の熱圧条件により、パルス通電焼結装置と同様にホットプレス内で効率良く水熱反応が生じる。
【００１５】
具体的には、本発明では、水熱反応によりシスチンがデヒドロアラニンに変性する。デヒドロアラニンの二重結合は反応性が高く、他の残基と様々な架橋反応を生じることが推測される。従来、デヒドロアラニンへの変性は、アルカリ存在下で生じるものと考えられていたが、本発明者らは、この変性が単純な水熱処理によっても生じることを知見した。この架橋反応が生じていると推測されるのは、樹脂が褐色になっていることによる。即ち、デヒドロアラニン残基は、二重結合を有するので、生成すれば、無色のケラチンは褐色になることによる。ここで水熱処理とは対象となる物質に水を添加して熱処理することをいう。
【００１６】
また出発原料が毛髪又は獣毛の場合、このケラチンには結晶領域と非晶領域が存在し、コンポジットの形態をとる。結晶領域は温度、圧力の条件によって必ずしも非晶化しない。この非晶化しない部分はバイオプラスチック成形体のマトリックスを補強する強化材になる。
【００１７】
本発明の第３の観点の製造方法では、ボールミル又はジェットミルにより羽毛、羊毛、毛髪又は獣毛を粉末にするので、特許文献１の発明と異なり、所望の繊維長である５００μｍ以下になるまで、より好ましくは１００μｍ以下になるまで機械力によって粉砕した粉末が得られ、だんご状にならない。また仮に粉末を得るために羽毛、羊毛、毛髪又は獣毛をアルカリで加水分解して溶解し、これを噴霧して微粉化した場合にはケラチンの低分子量化を生じてバイオプラスチック成形体の力学特性が劣るのに対して、ボールミル又はジェットミルの機械的粉砕により、ケラチンの高分子量化を達成できる。
【００１８】
本発明の第４の観点のバイオプラスチック成形体は、成形体表面におけるビッカース硬度が２０〜４０ＨＶの範囲にある。
【００１９】
本発明の成形体の硬さが増加することを羊毛の例に挙げて説明する。羊毛のαヘリックスからなる結晶は、コイル形状の結晶の外側（放射状）に、デヒドロアラニンに変性するシスチン結合が配列し、マトリックスと連結されている。このため結晶を取り巻くイオウが、シスチン結合が解離することにより、デヒドロアラニンに変性しても、αヘリックスの結晶構造は保持される可能性が高いと考えられる。一方、イオウ含有量の多い非晶マトリックスには、デヒドロアラニンが多く生成してマトリックス内部を強化するとともに、マトリックスはαヘリックスの外側に放射状に配列したデヒドロアラニンと架橋して、結局、結晶と強化された非晶がコンポジットを形成する。本発明では、樹脂が強化されるのは、デヒドロアラニンによってもたらされた架橋結合に加えて、結晶が樹脂の強化材として機能しているためと考えられる。βケラチンの羽毛に関しても同様な機構が生じていると考えられる。
【図面の簡単な説明】
【００２０】
【図１】実施例１〜１４のバイオプラスチック成形体の製造方法を示す図である。
【図２】実施例１〜７で用いるパルス通電焼結装置の模式図である。
【図３】実施例１〜７で得られたバイオプラスチック成形体の外観写真図である。
【図４】実施例１〜３で得られたバイオプラスチック成形体の誘電率の測定結果を示す図である。
【図５】実施例４〜５で得られたバイオプラスチック成形体の誘電率の測定結果を示す図である。
【図６】実施例６〜７で得られたバイオプラスチック成形体の誘電率の測定結果を示す図である。
【発明を実施するための形態】
【００２１】
次に本発明を実施するための形態を図面に基づいて説明する。
【００２２】
図１に示すように、本発明のバイオプラスチック成形体の製造方法は、先ず、化学薬品で処理されていない羽毛、羊毛、毛髪又は獣毛を用意する。この羽毛、羊毛、毛髪又は獣毛を繊維長が５００μｍ以下、より好ましくは１００μｍ以下になるまで機械力によって粉砕して粉末にする。繊維長が上記値になるまでを基準として粉末化するのは、あまり細かい粉末にすると粉末化する際に粉末がだんご状になってしまうからである。また上限値を超えると、粉末ではなく短繊維状になるため均一な成形体を得るための原料の充填作業が阻害されること、それに加えて未粉砕又は不完全な粉砕、例えば羽毛形態では水が十分に粉体内部に供給されないために水熱反応が生じないからである。本発明では、粉砕はボールミルやジェットミルを用いることが好ましい。
【００２３】
次いで、得られた粉末に蒸留水を添加して均一に混合する。パルス通電焼結装置を用いる場合、蒸留水は、混合物１００質量％に対して０〜３０質量％の範囲、好ましくは５〜１５質量％の範囲になるように添加する。ホットプレスを用いる場合、蒸留水は、混合物１００質量％に対して４０〜５０質量％の範囲になるように添加する。蒸留水の添加量が下限値未満では架橋剤としての機能を有する水の量が少なすぎ、混合物の樹脂化が生じないためである。上限値を超えると、次のパルス通電焼結装置又はホットプレス等の熱圧成形時において混合物の加水分解が進行して適切な水熱反応が生じず、やはり混合物の樹脂化しないためである。例えば、蒸留水を粉末化した毛繊維に滴下しながら混合し、その混合物が小麦粉の粘土のような練り物にすることが好ましい。
【００２４】
得られた混合物を図２に示すパルス通電焼結装置１０又は図示しないホットプレスにより熱圧成形する。パルス通電焼結装置１０は、黒鉛製型１１と、導電性の耐熱金属で構成された一対の押し板１２ａ、１２ｂと、一対の電極１４ａ、１４ｂと、一対の導電性のある押し棒１５ａ、１５ｂと、一対の通電部１６ａ、１６ｂと、焼結用の電源１７とを備える。
【００２５】
この通電焼結装置１０は、真空チャンバー１８内に設置される。黒鉛製型１１は、得られた混合物Ａを収容して加圧しながら焼結する円筒形黒鉛製ダイ１１ａとこのダイ内に挿入して混合物Ａを加圧する黒鉛製の一対の円柱状パンチ１１ｂ、１１ｃとにより構成される。一対の押し板１２ａ、１２ｂは、パンチ１１ｂ、１１ｃに押し当てられる。黒鉛製型１１は、一対の押し板１２ａ、１２ｂを介して、一対の電極１２ａ、１２ｂの間に挟まれた状態で設置される。ダイ内の混合物Ａには、一対の電極１４ａ、１４ｂ、一対の押し棒１５ａ、１５ｂ及び一対の通電部１６ａ、１６ｂを介してパルス電流が電源１７から流れるようになっている。パルス通電焼結装置１０は、図示しない焼結温度を制御するための熱電対、型内及び真空チャンバー内の圧力を検出する圧力センサを更に備える。
【００２６】
上記パルス通電焼結装置を用いてバイオプラスチック成形体を製造する方法について説明する。先ず、図２に示す真空チャンバー１８を大気圧にした状態にし、ダイ１１ａと下部パンチ１１ｃが形成する空間部に、通電焼結の対象としての混合物Ａを冷間で収容する。通電焼結する前のこの状態で真空チャンバー１８内を室温で減圧し、６．０Ｐａ以下、好ましくは４Ｐａ以下の真空状態にする。この真空圧にならない状態で加圧すると発泡が起こり、成形品の構造が不均一となるためである。次いでダイ１１ａの内径内に上部パンチ１１ｂを挿入する。図示しない油圧ユニットを用いて押し棒１５ａに荷重をかけ、少なくとも２０ＭＰａの圧力で、好ましくは２０〜４０ＭＰａの範囲内の一定圧力で混合物Ａを加圧する。圧力が２０ＭＰａ未満であると、成形品の構造の不均一化の不具合を生じる。
【００２７】
この状態を維持しながら、５〜５０℃／分の範囲の速度で昇温し、４０〜２００℃の温度、好ましくは１１０〜１５０の温度の範囲まで加熱し、０〜５００秒間保持する。温度が下限値未満であると、水熱反応が不十分となり成形品の構造形成に不具合があり、上限値を超えると、原料の著しい熱分解が発生する不具合がある。加熱は電源１７に接続された一対の電極１４ａ、１４ｂを介してダイ１１ａに充填した混合物Ａに通電して、ジュール熱により混合物Ａ自体を発熱させることにより混合物Ａを焼結する。ジュール熱は、特に電気抵抗の高い部位、即ち混合物Ａを構成する粉末の粒子同士の界面で発生する。加熱後、５〜５０℃／分の速度で降温する。続いて押し棒１５ａへの加圧を取り除き、真空チャンバー１８内を大気圧にする。上部パンチ１１ｂをダイ１１ａから抜いて通電焼結されたバイオプラスチック成形体を取り出す。ここで図示しない熱電対及び圧力センサにより通電焼結は制御される。更に続いて、この成形体をその水分率が１％以下の範囲になるまで乾燥する。ダイ１１ａにより形成される空間が円柱状であれば、円板状のバイオプラスチック成形体が得られる。
【００２８】
得られた混合物を図示しないホットプレスにより熱圧成形する場合には、中央に四角又は円形の孔の空いたステンレス製の厚さ１００μｍ程度のプレートを用意し、このプレートをこのプレートより一回り大きな２５０℃程度の耐熱性のある第１樹脂基板の上に置き、この状態でプレートの孔の中に前述した混合物を充填して、第１樹脂基板と同形同大で同質の第２樹脂基板を被せる。第１及び第２樹脂基板で挟み込んだ混合物が充填されたプレートを、更に第１及び第２樹脂基板と同形同大の２枚のステンレス板で挟み込んでホットプレスに入れて熱圧成形する。このホットプレスによりフィルム状のバイオプラスチック成形体が得られる。
【実施例】
【００２９】
次に本発明の実施例を比較例とともに詳しく説明する。
【００３０】
実施例１〜７では、パルス通電焼結装置を用いて円板状のバイオプラスチック成形体を作製した例を説明する。その製造条件を表１に、得られたバイオプラスチック成形体の特性、外観状況を表２に示す。
【００３１】
実施例８〜１４及び比較例１〜４では、ホットプレスを用いてフィルム状のバイオプラスチック成形体を作製した例を説明する。その製造条件及び得られたバイオプラスチック成形体の特性を表３に示す。
【００３２】
＜実施例１＞
産廃グレードの羊毛を用意し、この羊毛を化学薬品で処理することなく、平均球径４ｍｍのジルコニア球を用いた遊星型ボールミル（P-6型、フリチュ社製）に入れ、実施例１と同じボールミルに入れ、繊維長が１００μｍ程度になるまで粉砕して羊毛粉末にした。基準のフルイとして１２５μｍのメッシュを用いることによりこの羊毛粉末の繊維長を１２５μｍ未満に制御した。乳鉢にこの羊毛粉末を入れ、室温の蒸留水を滴下しながら羊毛粉末と蒸留水とを十分に混合して混合物を得た。蒸留水は混合物１００質量％に対して１５質量％となるように添加した。この混合物を図２に示すパルス通電焼結装置１０を用いて焼結させた後、乾燥してバイオプラスチック成形体を得た。焼結前の真空度は６．０Ｐａ、加圧圧力は２０ＭＰａ、昇温速度２０℃／分、焼結温度１３０℃、焼結保持時間０分、降温速度３０℃／分であった。乾燥は温度６０℃で７２時間維持することにより行った。これにより厚さ４ｍｍ、直径１５ｍｍの円板状のバイオプラスチック成形体を得た。
【００３３】
＜実施例２＞
羊毛粉末に対する蒸留水の添加量を１０質量％にした以外、実施例１と同じ方法で混合物を得た。またこの混合物を実施例１と同様にしてパルス通電焼結させ、乾燥させることにより厚さ４ｍｍ、直径１５ｍｍの円板状のバイオプラスチック成形体を得た。
【００３４】
＜実施例３＞
羊毛粉末に対する蒸留水の添加量を０質量％にした以外、即ち羊毛粉末に蒸留水を添加しない以外、実施例１と同じ方法で混合物を得た。またこの混合物を実施例１と同様にしてパルス通電焼結させ、乾燥させることにより厚さ４ｍｍ、直径１５ｍｍの円板状のバイオプラスチック成形体を得た。
【００３５】
＜実施例４＞
中国産の水鳥の羽毛を用意し、この羽毛を化学薬品で処理することなく、実施例１と同じボールミルに入れ、羽毛粉末にした。基準のフルイとして１２５μｍのメッシュを用いることによりこの羽毛粉末の繊維長を１２５μｍ未満に制御した。乳鉢にこの羽毛粉末を入れ、室温の蒸留水を滴下しながら羽毛粉末と蒸留水とを十分に混合して混合物を得た。蒸留水は混合物１００質量％に対して１０質量％となるように添加した。またこの混合物を実施例１と同様にしてパルス通電焼結させ、乾燥させることにより厚さ４ｍｍ、直径１５ｍｍの円板状のバイオプラスチック成形体を得た。
【００３６】
＜実施例５＞
羽毛粉末に対する蒸留水の添加量を０質量％にした以外、実施例４と同じ方法で混合物を得た。またこの混合物を実施例１と同様にしてパルス通電焼結させ、乾燥させることにより厚さ４ｍｍ、直径１５ｍｍの円板状のバイオプラスチック成形体を得た。
【００３７】
＜実施例６＞
基準のフルイとして１２５μｍのメッシュを用いることにより繊維長を１２５μｍ未満の羽毛粉末にした以外、実施例４と同じように蒸留水は混合物１００質量％に対して１０質量％となるように添加する方法で混合物を得た。またこの混合物を実施例１と同様にしてパルス通電焼結させ、乾燥させることにより厚さ４ｍｍ、直径１５ｍｍの円板状のバイオプラスチック成形体を得た。
【００３８】
＜実施例７＞
羽毛粉末に対する蒸留水の添加量を０質量％にした以外、実施例６と同じ方法で混合物を得た。またこの混合物を実施例１と同様にしてパルス通電焼結させ、乾燥させることにより厚さ４ｍｍ、直径１５ｍｍの円板状のバイオプラスチック成形体を得た。
【００３９】
＜比較測定その１＞
実施例１〜７で得られたバイオプラスチック成形体を図３に示す。これらの成形体について、円板状の成形体端縁から０．５ｍｍおける箇所（ａ点）、１．５ｍｍおける箇所（ｂ点）、２．５ｍｍにおける箇所（ｃ点）、及び円板状の成形体中心から１．５ｍｍおける箇所（ｄ点）、０．５ｍｍにおける箇所（ｅ点）の各ビッカース硬度を測定した。なお、ビッカース硬度はマイクロビッカース硬度計，FM-700、フューチャアテック社製を使用して測定した。また、実施例１〜７で得られたバイオプラスチック成形体の誘電率を測定した結果を図４〜図６に示す。図４〜図６において、No.１〜No.７は、実施例１〜実施例７をそれぞれ意味する。なお、誘電率は、ＬＣＲメーター（ＬＣＲハイテスタ3532-50、日置電機社製）を使用して測定した。
【００４０】
【表１】
2015160850.tif 000003
【００４１】
【表２】
2015160850.tif 000004
【００４２】
＜評価その１＞
実施例１〜７で得られたバイオプラスチック成形体のビッカース硬度は羊毛が２０．４〜３３．２ＨＶの範囲にあり、羽毛が２２．８〜３７．４ＨＶの範囲にあり、銀よりも少し柔らかい程度であることが判った。図４〜図６から明らかなように、比誘電率はフィブロイの樹脂より高くなる傾向があった。
【００４３】
＜実施例８〜１４、比較例１〜４＞
中国産の水鳥の羽毛を用意し、この羽毛を化学薬品で処理することなく、実施例１と同じボールミルに入れ、羽毛粉末にした。基準のフルイとして１２５μｍのメッシュを用いることによりこの羽毛粉末の繊維長を１２５μｍ以下に制御した。乳鉢にこの羽毛粉末を入れ、室温の蒸留水を滴下しながら羊毛粉末と蒸留水とを十分に混合して混合物を得た。蒸留水は混合物１００質量％に対して表３に示す割合（質量％）となるように添加した。得られた混合物を図示しないホットプレス（TOYOSEIKI製 mini TEST PRESS 10）により熱圧成形した。ホットプレスで熱圧成形するに際し、中央に２０ｍｍ×２０ｍｍの正方形の孔の空いたステンレス製の厚さ１００μｍのプレートを用意し、このプレートを１００ｍｍ×１００ｍｍ×０．０５ｍｍの大きさのPTFE（商標名テフロン）製の第１樹脂基板の上に置き、この状態でプレートの孔の中に得られた混合物を充填して、第１樹脂基板と同形同大で同質の第２樹脂基板を被せた。第１及び第２樹脂基板で挟み込んだ混合物が充填されたプレートを、更に第１及び第２樹脂基板と同形同大の厚さ０．１ｍｍの２枚のステンレス板で挟み込んだ。このように用意された試料をホットプレスに入れ、加熱時間２４０秒間、プレス時間９０秒間で、表３に示す条件で熱圧成形した。このホットプレスにより厚さ０．１ｍｍ、２０ｍｍ×２０ｍｍの正方形のフィルム状のバイオプラスチック成形体を得た。
【００４４】
＜比較測定その２＞
実施例８〜１４及び比較例１〜４で得られたバイオプラスチック成形体について、（４）最大応力、および（５）破断伸びを、小型万能レオメータ(島津製作所(株)製)  EZ-Testを用いてそれぞれ測定した。
【００４５】
【表３】
2015160850.tif 000005
【００４６】
＜評価その２＞
比較例１〜４で得られたバイオプラスチック成形体は、蒸留水の添加量が４０質量％を下回ると、樹脂として固まらず、プラスチック成形体にならず、プレス後の引張強度が測定不能であった。これに対して、実施例８〜１５で得られたバイオプラスチック成形体の引張強度は最大応力が１５．２４〜６２．９８ＭＰａ、破断伸びが１．７１〜４．６８％であり、プラスチック成形体が得られた。実施例８〜１１で得られたバイオプラスチック成形体はホットプレスの温度上昇とともに、最大応力が上昇し、引張強度が増加する傾向が見られた。また実施例１２〜１４で得られたバイオプラスチック成形体は圧力と最大応力との関係から２０ＭＰａの圧力で最大応力値が最大となり、最適な圧力が存在することが判った。
【図１】
2015160850.tif 000006
【図２】
2015160850.tif 000007
【図３】
2015160850.tif 000008
【図４】
2015160850.tif 000009
【図５】
2015160850.tif 000010
【図６】
2015160850.tif 000011